(57)【要約】有効成分として、下記（ａ）、（ｂ）、（ｃ）、（ｄ）、（ｅ）を含有する、物体の内外装に備えられた有機系部材に用いられるコーティング剤組成物である。（ａ）アクリル系共重合物のエマルジョン（ｂ）水性ウレタン系樹脂（ｃ）ワックスエマルジョン（ｄ）アルカリ可溶性樹脂（ｅ）紫外線吸収剤【特許請求の範囲】
【請求項１】
有効成分として、下記（ａ）、（ｂ）、（ｃ）、（ｄ）、（ｅ）を含有する、物体の内外装に備えられた有機系部材に用いられるコーティング剤組成物。
（ａ）アクリル系共重合物のエマルジョン
（ｂ）水性ウレタン系樹脂
（ｃ）ワックスエマルジョン
（ｄ）アルカリ可溶性樹脂
（ｅ）紫外線吸収剤
【請求項２】
前記（ｂ）水性ウレタン系樹脂が、ウレタンディスパージョンであることを特徴とする請求項１に記載のコーティング剤組成物。
【請求項３】
前記ウレタンディスパージョンのウレタンが、脂肪族ポリエステル系ウレタンであることを特徴とする請求項２に記載のコーティング剤組成物。
【請求項４】
有機系部材の光沢に合わせるために艶消し剤が加えられていることを特徴とする請求項１，２又は３に記載のコーティング剤組成物。
【請求項５】
前記物体が、移動体であることを特徴とする請求項１，２，３又は４に記載のコーティング剤組成物。
【請求項６】
前記物体が、家具調度であることを特徴とする請求項１，２，３又は４に記載のコーティング剤組成物。
【発明の詳細な説明】
技術分野
本発明は、例えば自動車等の移動体や家具調度等といった物体の内外装に使用される有機系部材に塗布し、劣化した表面を初期の状態に近い状態に復元し、表面を保護し美観を維持するコーティング剤組成物に関する。
背景技術
例えば、自動車のルーフやサイド、ドア回りのモール、タイヤや室内のダッシュボードのような内外装の他に自動二輪車、低圧タイヤを装着したバギー車両、自転車、パワーショベル等の建機、耕運機等の農業機械、鉄道車両、モノレール、ロープウェイ、遊園地等の遊具、カヌー、ヨット、船舶、潜水艦、ロケット、飛行機、ヘリコプタ、飛行船、気球、ハングライダー、グライダー、エレベータ、エスカレータ等の移動体の内外装に、また、箪笥、テーブル、暖炉等室内に配置されて日常生活で用いられる家具や手回りの道具類等の調度の内外装に有機系部材が多く使用されている。
これら移動体や家具調度等の物体の内外装に使用される有機系部材の素材樹脂として、一般に、ＰＶＣ（ポリ塩化ビニル）、ＰＰ（ポリプロピレン）、ＥＰＤＭ（エチレンプロピレンゴム）、ＰＥ（ポリエチレン）、ＰＳ（ポリスチレン）、ＡＢＳ、アクリル樹脂等が使用されている。
これら自動車のモールその他移動体や家具調度等の物体の内外装に使用される有機系部材は、経時により、酸性雨や紫外線等が原因で白化を起こしたり、また傷を付けられたりして劣化し、当初の美観が損なわれてしまう。このようなダメージを受けたモール等の有機系部材の補修については、研磨を施したり、またシリコーンオイルやシリコーンレジン等を配合した艶出し剤を塗布したりすることによって行われている。
しかしながら、ダメージを受けたモール等の有機系部材の研磨による補修では、傷による表面の凹凸については修復できるものの、酸性雨や紫外線等が原因の表面の白化を改善することはできないといった問題点がある。
また、シリコーンオイルを主成分とした艶出し剤では、油の反射のような艶となり見苦しく、また、液体であるために重ね塗りを繰り返しても形成される塗膜の厚さに限界があり、傷による表面の凹凸を十分に補修することができないという問題点がある。
また、シリコーンレジンを主成分とした艶出し剤では、液体であるシリコーンオイルとは異なり、固体膜を形成するが、水不溶性材料でありコータビリティ（重ね塗り性）が悪く、表面の凹凸を十分に補修することができないという問題点がある。
本発明者らは、酸性雨や紫外線等が原因で白化を起こしたり、また傷を付けられたりして劣化した有機系部材を、その白化を改善し、傷による表面の凹凸を十分に補修して、初期の美観に近い状態に復元できるようにすることについて研究を重ねた結果、アクリルエマルジョンやウレタンディスパージョン等を主原料とした水性の樹脂コーティング剤が、有機系部材の表面の白化を改善するとともに優れたリコータビリティを有することに着目し、本発明を完成するに至った。
本発明の目的は、移動体や家具調度等の物体の内外装に備えられた有機系部材の表面を初期の美観に近い状態に復元するとともに、表面を保護し美観を維持する塗膜を形成することができるコーティング剤組成物を提供することにある。
発明の開示
本発明のコーティング剤組成物は、有効成分として、下記（ａ）、（ｂ）、（ｃ）、（ｄ）、（ｅ）を含有する、物体の内外装に備えられた有機系部材に用いられるコーティング剤組成物である。
（ａ）アクリル系共重合物のエマルジョン
（ｂ）水性ウレタン系樹脂
（ｃ）ワックスエマルジョン
（ｄ）アルカリ可溶性樹脂
（ｅ）紫外線吸収剤。
また、本発明のコーティング剤組成物は、前記（ｂ）水性ウレタン系樹脂が、ウレタンディスパージョンであるコーティング剤組成物である。
また、本発明のコーティング剤組成物は、前記ウレタンディスパージョンのウレタンが、脂肪族ポリエステル系ウレタンであるコーティング剤組成物である。
また、本発明のコーティング剤組成物は前記のコーティング剤組成物に、有機系部材の光沢に合わせるために艶消し剤が加えられているコーティング剤組成物である。
また、本発明のコーティング剤組成物は、前記に記載の物体が、移動体であることを特徴とする。
また、本発明のコーティング剤組成物は、前記に記載の物体が、家具調度であることを特徴とする。
このような移動体や家具調度等の物体の内外装に備えられた有機系部材に用いられるコーティング剤組成物によれば、酸性雨や紫外線等が原因で白化を起こしたり、また傷を付けられたりして劣化した有機系部材の表面に塗布することにより、白化を改善し、また、重ね塗りにより表面の凹凸を十分に補修し、有機系部材の表面を初期の美観に近い状態に復元するとともに、表面を保護し美観を維持する塗膜を有機系部材の表面に形成することができる。
前記水性ウレタン系樹脂が、ウレタンディスパージョンであると、破断強度、耐熱性、耐溶剤性、耐光性等に優れた塗膜特性を有するとともに、レベリングや伸長度に優れるので、傷隠蔽性や耐傷付き性に優れ、有機系部材の表面の保護と美観の維持に一層優れたものとなる。
前記ウレタンディスパージョンのウレタンが脂肪族ポリエステル系ウレタンであると、特に破断強度に優れた塗膜特性を有するので、耐傷付き性により優れたものとなり、有機系部材の表面の保護と美観の維持により一層優れたものとなる。
また、有機系部材の素材の光沢に合わせるために艶消し剤を加えれば、有機系部材の当初の艶（艶の程度、艶無し）に、より近い状態に復元することができる。
発明を実施するための最良の形態
以下、本発明に係る移動体や家具調度等の物体の内外装に備えられた有機系部材に用いられるコーティング剤組成物の実施の形態について説明する。
本発明は、有効成分として、下記（ａ）、（ｂ）、（ｃ）、（ｄ）、（ｅ）を含有する、移動体や家具調度等の物体の内外装に備えられた有機系部材に用いられるコーティング剤組成物である。
（ａ）アクリル系共重合物のエマルジョン
（ｂ）水性ウレタン系樹脂
（ｃ）ワックスエマルジョン
（ｄ）アルカリ可溶性樹脂
（ｅ）紫外線吸収剤。
また、本発明はこのような移動体や家具調度等の物体の内外装に備えられた有機系部材の素材の光沢に合わせるため、艷消し剤を加えることができる。
前記アクリル系共重合物のエマルジョンとしては、アクリル酸メチル、アクリル酸エチル、アクリル酸ｎ−プロピル、アクリル酸イソプロピル、アクリル酸ｎ−ブチル、アクリル酸イソブチル、アクリル酸２−エチルヘキシル等のアクリル酸エステルの１種若しくは２種以上及び又はメタクリル酸メチル、メタクリル酸エチル、メタクリル酸ｎ−プロピル、メタクリル酸イソプロピル、メタクリル酸ｎ−ブチル、メタクリル酸イソブチル、メタクリル酸２−エチルヘキシル、メタクリル酸ステアリル、メタクリル酸ラウリル等のメタクリル酸エステルの１種若しくは２種以上との共重合体、また、これらとスチレン、アクリロニトリル、メタクリロニトリル、塩化ビニル、塩化ビニリデン、酢酸ビニル、メチルビニルエーテル、ｎ−プロピルビニルエーテル、イソプロピルビニルエーテル、ｎ−ブチルビニルエーテル、イソブチルビニルエーテル等のビニルエーテル、アクリル酸、メタクリル酸、イタコン酸、シトラコン酸、クロトン酸等のカルボキシル基含有ビニル単量体、β−ハイドロキシエチルアクリレート、β−ハイドロキシエチルメタクリレート、β−ハイドロキシプロピルアクリレート、β−ハイドロキシプロピルメタクリレート、アリルアルコール、Ｎ−メチロールアクリルアミド、Ｎ−メチロールメタクリルアミド等の水酸基含有ビニル単量体、グリシジルアクリレート、グリシジルメタクリレート、グリシジルアリルエーテル等のエポキシ基含有ビニル単量体等の上記アクリル酸エステル及び又はメタクリル酸エステルと共重合可能なビニル単量体の１種若しくは２種以上との共重合体であり、該共重合体で通常３０〜６０％のエマルジョンで提供される。
前記水性ウレタン系樹脂としては、芳香族系または脂肪族、脂環族イソシアネートとポリエステル又はポリカーボネート、ポリエーテル系ポリオールから生成されるウレタン樹脂の水溶性、コロイダルディスパージョン、エマルジョン等が利用できる。このうち特に、傷隠蔽性や耐傷付き性といった面から、水性ウレタン系樹脂がウレタンディスパージョンであることが好ましく、そして、このなかでも特に耐傷付き性といった面から、ウレタンディスパージョンのウレタンが脂肪族ポリエステル系ウレタンであることが好ましい。
前記ワックスエマルジョンとしては、植物系のキャンデリラワックス、カルナバワックス、ライスワックス、木ロウなど、動物系の蜜ロウ、ラノリン、鯨ロウなど、鉱物系のモンタンワックス、オゾケライト、セレシンなど、石油系のパラフィンワックス、マイクロクリスタリンワックス、ペトロラタムなど、合成炭化水素系のフィッシャートロプシュワックス、酸化ポリエチレンワックス、ポリエチレンワックス、アクリル−エチレン共重合体ワックスなど、変性ワックス系のモンタンワックス誘導体、パラフィンワックス誘導体、マイクロクリスタリンワックス誘導体、水素添加ヒマシ油などのワックスを乳化分散したものが利用できる。
前記アルカリ可溶性樹脂としては、スチレンマレイン酸共重合物やロジン、アクリルオリゴマーなどの樹脂を、例えばアンモニア水溶液のようなアルカリ水溶液として利用する。
前記紫外線吸収剤としては、２，４−ジヒドロキシベンゾフェノン、２−ヒドロキシ−４−メトキシベンゾフェノン、２−ヒドロキシ−４−メトキシベンゾフェノン５−スルホン酸、２−ヒドロキシ−４−ｎ−オクトキシペンゾフェノン、２−ヒドロキシ−４−ｎ−ドデシルオキシベンゾフェノン、２−ヒドロキシ−４−ベンジルオキシベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン等のベンゾフェノン系、２−（２’−ヒドロキシ−５’−メチルフェニル）−ベンゾトリアゾール、２−（２’−ヒドロキシ−３’，５’−ジ−ｔ−ブチルフェニル）−５−クロロ−ベンゾトリアゾール、２−（２’−ヒドロキシ−３’−ｔ−ブチル−５’−メチルフェニル）−５−クロロ−ベンゾトリアゾール、２−（２’−ヒドロキシ−３’，５’−ジ−ｔ−アミルフェニル）−ベンゾトリアゾール、２−（２’−ヒドロキシ−３’，５’−ジ−ｔ−ブチルフェニル）−ベンゾトリアゾール、２−（２’−ヒドロキシ−５’−ｔ−ブチルフェニル）−ベンゾトリアゾール、２−（２’−ヒドロキシ−５’−ｔ−オクチルフェニル）−ベンゾトリアゾール、２，４−ジ−ｔ−ブチルフェニル−３’，５’−ジ−ｔ−ブチル４’−ヒドロキシベンゾエート等のベンゾトリアゾール系及びベンゾトリアゾール骨格にメタクリロイル基を導入した反応型紫外線吸収剤（例えば「ＲＵＶＡ−９３」（大塚化学社製））等が利用できる。
前記艶消し剤としては、例えばホワイトカーボンに代表される無機系材料や例えばポリエチレン樹脂に代表される有機系材料等が利用できる。
以上のような移動体や家具調度の内外装に備えられた有機系部材に用いられるコーティング剤組成物には、その他必要に応じて防腐剤、消泡剤を添加することができる。
以下、本発明の実施例及び比較例を挙げて、本発明の特徴について例証する。但し、本発明はこれらの実施例及び比較例によって何ら制限されるものではない。
実施例１〜４及び比較例１〜５
表１（実施例）、表２（比較例）に示す組成を有するコーティング剤組成物を調整し、傷隠蔽性、重ね塗り性、密着性、促進耐候性、耐傷付き性、を評価した。表中の数字は重量％を示す。
【表１】
2003033578.tif 000002
【表２】
2003033578.tif 000003
注１：ロームアンドハース社製  プライマルＥ−２４０９
注２：三洋化成社製  パーマリンＵＡ−１５０
注３：三洋化成社製  ユーコートＵＸ−４３００
注４：大日本インキ社製  スベンゾールＬ５４
注５：東邦化学社製  ハイテックＥ−６０２０Ｒ
注６：アトケミ社製  ＳＭＡ１７３５２Ｐのアンモニウム水溶液
注７：ベンゾトリアゾール系のチヌビンＰ
注８：ジブチルフタレート（ＤＢＰ）
注９：エチルジグリコール
注１０：タイショーテクノス社製  ビオサイド＃８１０
注１１：Ｍｕｎｚｉｎｇ  Ｃｈｅｍｉｅ社製  Ａｇｉｔａｎ  Ｅ２５６
注１２：三洋化成社製  キャリボンＬ４００
注１３：デグサヒュルス社製  エースマットＴＳ−１００
（試験項目の評価方法）
試験では、移動体や家具調度等の物体の内外装に備えられた有機系部材として、自動車等のモールに使用されるモール素材ゴム板を用意し、このモール素材ゴム板を使用して傷隠蔽性、重ね塗り性、密着性、促進耐候性、耐傷付き性の試験を行った。傷隠蔽性は、モール素材ゴム板表面を＃４００サンドペーパーで均一に擦り、その表面にサンプルを塗布し隠蔽性を確認した。重ね塗り性は、モール素材ゴム板上にサンプルを塗布。乾燥後重ね塗りを実施し、濡れ性を評価した。密着性は、モール素材ゴム板に対して塗布し、乾燥後テープを貼り付け、その後一気に剥がしテープへの塗膜の移行を調べた。促進耐候性は、サンシャインウェザオメーターに連続３００時間かけた後の表面の塗膜状況を観察評価した。耐傷付き性は、モール素材ゴム板に塗布、ＳＡＥ  Ｊ  ４００の規定に準拠したグラベロメーター試験機にて塗布板にショット材（６号砕石）が４５°の角度で当たるようにセットし、吹き付け圧力５ｋｇ／ｃｍ２、２５０ｇで吹き付け、吹き付け終了後表面の傷付き程度を目視評価した。これらの試験結果を表３に示す。
【表３】
2003033578.tif 000004
産業上の利用の可能性
以上のように、本発明に係る移動体や家具調度等の物体の内外装に備えられた有機系部材に用いられるコーティング剤組成物によれば、酸性雨や紫外線等が原因で白化を起こしたり、また傷を付けられたりして劣化した有機系部材の表面に塗布することにより、白化を改善し、また、重ね塗りにより表面の凹凸を十分に補修し、モールの表面を初期の美観に近い状態に復元するとともに、表面を保護し美観を維持する塗膜を有機系部材の表面に形成することができる。
【国際調査報告】
2003033578.tif 000005
2003033578.tif 000006